(57)【要約】  化学気相堆積により成長させたカーボンナノチューブの直径は、反応器中での反応性ガスの滞留時間を制御することにより、触媒サイズとは無関係に制御される。【特許請求の範囲】
【請求項１】
化学気相堆積により成長させたカーボンナノチューブの直径を０．２〜１００ナノメートルの範囲で制御するための方法であって、触媒基板を成長反応器に導入するステップと、反応器室温度を所望の成長温度まで増大させるステップと、カーボン含有前駆体を含む反応ガスを反応器内に流すステップと、カーボンナノチューブの直径を制御するために反応器中でのカーボン含有前駆体の滞留時間を制御するステップとを含む方法。
【請求項２】
反応器中でのカーボン含有前駆体の滞留時間は、制御圧力を反応室中で設定し、カーボン前駆体のガス流量を調節することにより制御される請求項１に記載の方法。
【請求項３】
反応器中でのカーボン含有前駆体の滞留時間は、反応器中へ流れる制御ガス流量を設定し、反応器中の圧力を調節することにより制御される請求項１に記載の方法。
【請求項４】
反応器中でのカーボン含有前駆体の滞留時間は、ガス流量および反応器の成長圧力を調節することにより制御される請求項１に記載の方法。
【請求項５】
成長温度は、４００〜１２００℃である請求項１、２、３または４のいずれか１項に記載の方法。
【請求項６】
触媒は、遷移金属粒子を含有する請求項１、２、３または４のいずれか１項に記載の方法。
【請求項７】
触媒は、Ｆｅ、Ｍｏ、Ｃｏ、Ｎｉ、Ｔｉ、Ｃｒ、Ｒｕ、Ｍｎ、Ｒｅ、Ｒｈ、Ｐｄ、Ｖまたはそれらの合金から成る群から選ばれる少なくとも１種を含む請求項６に記載の方法。
【請求項８】
触媒粒子は、０．２ナノメートル〜１００ナノメートルのサイズを有する請求項１、２、３および４のいずれか１項に記載の方法。
【請求項９】
カーボン含有前駆体は、脂肪族炭化水素、芳香族炭化水素、カルボニル、ハロゲン化炭化水素、シリル化炭化水素、アルコール、エーテル、アルデヒド、ケトン、酸、フェノール、エステル、アミン、アルキルニトリル、チオエーテル、シアネート、ニトロアルキル、アルキルナイトレート、およびそれらの混合物から成る群から選ばれる少なくとも１種を含む請求項１、２、３、および４のいずれか１項に記載の方法。
【請求項１０】
カーボン含有前駆体は、メタン、エタン、プロパン、ブタン、エチレン、アセチレン、一酸化炭素およびベンゼンから成る群から選ばれる少なくとも１種を含む請求項１、２、３または４のいずれか１項に記載の方法。
【請求項１１】
キャリアガスをカーボン前駆体と共に用いるステップを含む請求項１、２、３または４のいずれか１項に記載の方法。
【請求項１２】
キャリアガスは、アルゴン、窒素、ヘリウム、水素およびアンモニウムから成る群から選ばれる少なくとも１種を含む請求項１１に記載の方法。
【請求項１３】
流量または圧力あるいはその両方は、カーボンナノチューブの直径を調整するために、反応器中での滞留時間を１分から２０分の範囲で可変するように調節される請求項１、２、および３または４のいずれか１項に記載の方法。
【請求項１４】
流量または圧力あるいはその両方は、カーボンナノチューブの直径を調整するために、滞留時間を１．２分〜１０分の範囲で可変するように調節される請求項１、２、および３または４のいずれか１項に記載の方法。
【請求項１５】
カーボンナノチューブの直径は、触媒の粒径よりも小さい請求項１、２、および３または４のいずれか１項に記載の方法。
【請求項１６】
請求項１、２、および３または４のいずれか１項に記載の方法により得られるカーボンナノチューブまたはカーボンナノチューブのアレイ。
【請求項１７】
触媒の皮膜を堆積させるステップと、触媒の皮膜をリソグラフィによってパターニングするステップと、リソグラフィックパターニングにより画定された不要な触媒を除去するステップと、ナノチューブを成長させるために用いられる反応器中のガスの滞留時間を制御することにより０．２ナノメートル〜１００ナノメートルの範囲で良好に調整された直径を有するナノチューブを成長させるステップとを含むプロセスにより形成されるリソグラフィによって画定される起点を有する単独のカーボンナノチューブまたはカーボンナノチューブのアレイを含む構造体。
【請求項１８】
触媒は、Ｆｅ、Ｍｏ、Ｃｏ、Ｎｉ、Ｔｉ、Ｃｒ、Ｒｕ、Ｗ、Ｍｎ、Ｒｅ、Ｒｈ、Ｐｄ、Ｖまたはそれらの合金から成る群から選ばれる少なくとも１種を含む請求項１７に記載の構造体。
【請求項１９】
触媒の皮膜を堆積させるステップと、ソース領域またはドレイン領域あるいはその両方にのみ触媒を設けるために触媒の皮膜をリソグラフィによってパターニングするステップと、リソグラフィックパターニングにより画定されたチャネル領域から不要な触媒を除去するステップと、ナノチューブを成長させるために用いられる反応器中のガスの滞留時間を制御することにより０．２ナノメートル〜１００ナノメートルの範囲で調整された直径を有するナノチューブを成長させるステップとを含むプロセスにより得られ、ソース領域およびドレイン領域ならびにソース領域とドレイン領域との間に位置し、ソース領域からドレイン領域まで延びるチャネル領域を含むＦＥＴ。
【請求項２０】
請求項１９に記載のＦＥＴを１つ以上含む集積回路。
【発明の詳細な説明】
【技術分野】
【０００１】
本発明は、化学気相堆積、例えば、化学気相堆積（ＣＶＤ）またはプラズマ化学気相堆積（ＰＥＣＶＤ）を用いるカーボンナノチューブ成長に関し、より詳細にはＣＶＤまたはＰＥＣＶＤ成長の間のカーボンナノチューブ直径の制御に関する。
【背景技術】
【０００２】
カーボンナノチューブベースの電界効果トランジスタ（ＣＮＴＦＥＴ）は、デバイス用途について大きな将来性がある。近年、最新技術水準のシリコンＭＯＳＦＥＴに匹敵する優れた電気特性を有するＣＮＴＦＥＴが実証されている［例えば、Ｒｏｓｅｎｂｌａｔｔ  ｅｔ  ａｌ．，“Ｈｉｇｈ  Ｐｅｒｆｏｒｍａｎｃｅ  Ｅｌｅｃｔｒｏｌｙｔｅ−Ｇａｔｅ  Ｃａｒｂｏｎ  Ｎａｎｏｔｕｂｅ  Ｔｒａｎｓｉｓｔｏｒｓ”，ＮａｎｏＬｅｔｔｅｒｓ，２（８），（２００２）ｐｐ．８６９−７２参照］。しかしながら、ＣＮＴＦＥＴの電気特性は、トランジスタのチャネルを形成する単層カーボンナノチューブ（ＳＷＮＴ）のバンドギャップに主として依存する。ＳＷＮＴのバンドギャップは直径に強く依存するので、直径の正確な制御は、カーボンナノチューブに基づく各種デバイス技術を成功させるには不可欠である。
【０００３】
狭い直径分配を有するＳＷＮＴの成長のために広く用いられる手法は、グラファイトターゲットのレーザアブレーションに基づく。しかしながら、レーザアブレーションにより製造されたチューブの制御された配置および配向は極めて困難であることが判明しており、回路用途へのこの手法の有用性を制限している。回路集積化のためのより画期的なアプローチは、化学気相堆積（ＣＶＤ）を用いて適切な基板上で所定位置にカーボンナノチューブを成長させることである。様々な研究により、パターニングされた触媒を有する基板を用いてＣＶＤ成長させたカーボンナノチューブの配向および起点を制御することの実現の可能性が示されている［例えば、Ｈｕａｎｇ  ｅｔ  ａｌ．，“Ｇｒｏｗｔｈ  ｏｆ  Ｍｉｌｌｉｍｅｔｅｒ−Ｌｏｎｇ  ａｎｄ  Ｈｏｒｉｚｏｎｔａｌｌｙ  Ａｌｌｉｇｎｅｄ  Ｓｉｎｇｌｅ−Ｗａｌｌｅｄ  Ｃａｒｂｏｎ  Ｎａｎｏｔｕｂｅｓ  ｏｎ  Ｆｌａｔ  Ｓｕｂｓｔｒａｔｅｓ”，Ｊ．Ａｍｅｒｉｃａｎ  Ｃｈｅｍｉｃａｌ  Ｓｏｃ．，１２５（２００３）ｐｐ．５６３６−５６３７参照］。
【０００４】
ＣＶＤにより個別のＳＷＮＴを得る際、非常に難しいのは、７００〜１０００℃の成長温度でのナノメートルレベルの触媒粒径の制御である。これまでに理論的にわかっているのは、用いられる成長触媒の粒径が成長したカーボンナノチューブの直径を画定できることである。この仮説は、ＣＶＤ成長させたＳＷＮＴ末端の触媒粒子がナノチューブ直径に対応したサイズを有しているという観察により支持されてきた［例えば、Ｌｉ  ｅｔ  ａｌ．，“Ｇｒｏｗｔｈ  ｏｆ  Ｓｉｎｇｌｅ−Ｗａｌｌｅｄ  Ｃａｒｂｏｎ  Ｎａｎｏｔｕｂｅｓ  ｆｒｏｍ  Ｄｉｓｃｒｅｔｅ  Ｃａｔａｌｙｔｉｃ  Ｎａｎｏｐａｒｔｉｃｌｅｓ  ｏｆ  Ｖａｒｉｏｕｓ  Ｓｉｚｅｓ”，Ｊ．Ｐｈｙｓｉｃａｌ  Ｃｈｅｍｉｓｔｒｙ，１０５（２００１），ｐｐ．１１４２４−１１４３１参照］。一般的に用いられる触媒は、遷移金属、特にＦｅ、Ｍｏ、Ｃｏ、ＮＩ、Ｔｉ、Ｃｒ、Ｒｕ、Ｗ、Ｍｎ、Ｒｅ、Ｒｈ、Ｐｄ、Ｖまたはそれらの合金である。しかしながら、狭い直径分布を有する小さい触媒粒子の合成は複雑であり、制御が困難である。
【０００５】
触媒サイズ、従ってＣＮＴ直径を制御するために多くの戦略が用いられてきた。難しい点の１つは、高温でのＣＮＴの成長の間、触媒凝集を防止することが挙げられる。１つの戦略として、Ｃａｓｓｅｌ  ｅｔ  ａｌ．，Ｊ．Ａｍ．Ｃｈｅｍ．Ｓｏｃ．１９９９，１２１，７９７５−７９７６により詳述されるように加熱中に焼結しない高表面積シリカまたはアルミノケイ酸塩マトリックスに触媒粒子を埋め込むことを実施してきた。触媒マトリックスによってＳＷＮＴの高収率が得られるが、そのマトリックスは、極めて粗くかつ非導電性でパターニングおよび電気接触を困難にする。触媒粒径を制御するための他のアプローチとしては、上記Ｌｉ  ｅｔ  ａｌ．により記載されたように、ナノ粒子の表面に結合し粒子がより大きく成長することを防止するフェライト（鉄蓄積タンパク質）ミセル、ポリマーまたは他の配位試薬を利用する溶液中に希薄な離散性ナノ粒子を調製することが含まれる。しかしながら、溶液中の希薄な離散性ナノ粒子の合成では、粒径をきちんと制御することおよびＣＮＴ成長の間それらの粒子の凝集を制限することが難しい。加えて、混合物の希薄性のため、おそらく活性部位の密度がより低くなり、そのためより低いＳＷＮＴ収率という結果になるのが一般的である。他の難しい点としては、触媒を活性化するために金属ナノ粒子を包囲している余分な有機材料を熱分解によって除去することおよび酸化物を低減することをしなければならない点が含まれる。
【０００６】
触媒粒径によるカーボンナノチューブ直径の制御の別の欠点は、十分に小さい触媒粒子をリソグラフィにより画定できないことである。サブ１ナノメートル寸法は、均一な電子ビームリソグラフィの域を超えており、小さい直径を有するＣＮＴの成長のための個別の触媒粒子をリソグラフィパターニングする可能性が妨げられる。従って、リソグラフィパターニングできる大きい触媒粒子（＞２０ナノメートル）から薄いナノチューブ（＜５ナノメートル）を成長させることには、集積化の見地から多くの利点がある。
【発明の開示】
【発明が解決しようとする課題】
【０００７】
カーボンナノチューブベースのエレクトロニクスが直面する主な難題の１つは、現在のＣＮＴＦＥＴの低駆動電流である。狭い幅を有するトランジスタを効果的にもたらしてくれるのは極めて小さい直径のＳＷＮＴであるが、この小さい直径から低駆動電流が生じるのである。チャネル領域としてＳＷＮＴのアレイを用いることは駆動電流を増大させ、ＣＮＴＦＥＴベースの技術を実現可能にする。しかしながら，現在のところ、十分に画定されたピッチを有するＣＮＴのアレイを形成するための制御された方法はまったく存在しない、従って、リソグラフィで制御された起点（電子ビーム分解能により限定される）と小さい直径（＜５ナノメートル）とを有するＳＷＮＴのアレイを成長させる能力は、ＣＮＴエレクトロニクスの成功にとり非常に重要である。
【課題を解決するための手段】
【０００８】
１つの局面によれば、化学気相堆積（ＣＶＤ）またはプラズマ化学気相堆積（ＰＥＣＶＤ）により成長させたカーボンナノチューブの直径を０．２〜１００ナノメートルの範囲で制御する方法が提供される。該方法は、触媒基板をＣＶＤまたはＰＥＣＶＤ成長反応器に導入するステップと、反応器室温度を所望の成長温度まで増大させるステップと、カーボン含有前駆体を含む反応ガスを流すステップと、カーボンナノチューブの直径を制御するために反応器中でのカーボン含有前駆体の滞留時間を制御するステップとを含む。
【０００９】
１つの実施形態においては、反応器中でのカーボン含有前駆体の滞留時間は、制御された圧力を反応室中で設定し、カーボン前駆体の流量を調節することにより制御される。
【００１０】
１つの実施形態においては、反応器中でのカーボン含有前駆体の滞留時間は、反応器中への制御されたガス流量を設定し、反応器中の圧力を調節することにより制御される。
【００１１】
１つの実施形態においては、反応器中でのカーボン含有前駆体の滞留時間は、ガス流量および反応器の成長圧力を調節することにより制御される。
【００１２】
第２の局面によれば、本発明は、第１の局面によるプロセスにより得られるカーボンナノチューブまたはカーボンナノチューブのアレイを提供する。
【００１３】
１つの実施形態によれば、成長温度は、４００〜１２００℃である。
【００１４】
１つの実施形態によれば、触媒は、遷移金属粒子を含有する。
【００１５】
好ましくは、触媒は、Ｆｅ、Ｍｏ、Ｃｏ、Ｎｉ、Ｔｉ、Ｃｒ、Ｒｕ、Ｍｎ、Ｒｅ、Ｒｈ、Ｐｄ、Ｖまたはそれらの合金から成る群から選ばれる少なくとも１種を含む。
【００１６】
１つの実施形態においては、触媒粒子は、０．２ナノメートル〜１００ナノメートルのサイズを有する。
【００１７】
１つの実施形態においては、カーボン含有前駆体は、脂肪族炭化水素、芳香族炭化水素、カルボニル、ハロゲン化炭化水素、シリル化炭化水素、アルコール、エーテル、アルデヒド、ケトン、酸、フェノール、エステル、アミン、アルキルニトリル、チオエーテル、シアネート、ニトロアルキル、アルキルナイトレート、およびそれらの混合物から成る群から選ばれる少なくとも１種を含む。
【００１８】
１つの実施形態においては、カーボン含有前駆体は、メタン、エタン、プロパン、ブタン、エチレン、アセチレン、一酸化炭素およびベンゼンから成る群から選ばれる少なくとも１種を含む。
【００１９】
１つの実施形態においては、キャリアガスがカーボン前駆体と共に用いられる。キャリアガスは、好ましくは、アルゴン、窒素、ヘリウム、水素およびアンモニウムから成る群から選ばれる少なくとも１種を含む。
【００２０】
１つの実施形態によれば、流量または圧力あるいはその両方は、ＣＮＴ直径を調整するために、反応器中での滞留時間を１分から２０分の範囲で可変するように調節される。
【００２１】
１つの実施形態によれば、流量または圧力あるいはその両方は、ＣＮＴ直径を調整するために、滞留時間を１．２分〜１０分の範囲で可変するように調節される。
【００２２】
１つの実施形態によれば、カーボンナノチューブの直径は、触媒の粒径よりも小さい。
【００２３】
本発明は、好ましい実施形態によれば、ＣＶＤまたはＰＥＣＶＤ成長条件を用いてＳＷＮＴの直径を制御するための方法を提供する。
【００２４】
本発明は、好ましくは、触媒粒径から独立して、圧力またはガス流量あるいはこの両方の組み合わせを制御することなどにより、反応器中のガスの滞留時間の制御に基づいて、ＰＥＣＶＤまたはＣＶＤ成長させたＣＮＴの直径ｄｃｎｔを制御することに関する。ＩＥＥＥ  ｐｒｅｓｓにより発行された“Ｃｏｌｄ  Ｐｌａｓｍａ  ｉｎ  Ｍａｔｅｒｉａｌｓ  Ｆａｂｒｉｃａｔｉｏｎ  Ｆｒｏｍ  Ｆｕｎｄａｍｅｎｔａｌａｓ  ｔｏ  Ａｐｐｌｉｃａｔｉｏｎｓ”，１９９４，第９１頁においてＧｒｉｌｌにより定義されるように、ガス滞留時間は、ｔｒ＝ｐｖｏｌｒ／Ｑである。
式中、
ｐ＝圧力（気圧）
ｔｒ＝反応器の容積（ｃｃｍ３）
Ｑ＝総マスフロー（ｓｃｃｍ）
である。
【００２５】
ガス滞留時間は、反応器中のガスの平均時間を尺度とする。従って、流れが一定であり圧力が増大すれば、滞留時間は増大し、圧力が一定であり流れが増大すれば、滞留時間は減少する。本発明者らは、滞留を変えることによりｄｃｎｔに影響を及ぼすことができることを思いがけず発見した。滞留時間が高すぎれば、熱分解炭素のみが堆積され、滞留時間が低すぎれば何も堆積されない。滞留時間は、一般的には１分〜２０分であり、より一般的には１分〜１０分である。滞留時間は一般的には、反応器中の圧力、流れまたは圧力と流れの両方を制御することにより決定される。ＣＶＤまたはＰＥＣＶＤ反応器中のＣＮＴ前駆体ガスの滞留時間（例えば、成長圧力または流量あるいはその両方）を変えることにより、ｄｃｎｔを０．２ナノメートルから数ナノメートルの範囲で可変することができる。
【００２６】
特に、本発明は好ましくは、化学気相堆積（ＣＶＤ）またはプラズマ化学気相堆積（ＰＥＣＶＤ）により成長させたカーボンナノチューブの直径を０．２〜１００ナノメートルの範囲で制御する方法に関し、この方法は、触媒被覆した基板をＣＶＤまたはＰＥＣＶＤ成長反応器に導入するステップと、反応器室温度を所望の成長温度まで上昇させるステップと、カーボン含有前駆体を含む反応性ガスを触媒上に流すステップと、カーボンナノチューブの直径を制御するために反応器中の反応性ガスの滞留時間を制御するステップとを含む。
【００２７】
好ましい実施形態によれば、本発明は、化学気相堆積（ＣＶＤ）またはプラズマ化学気相堆積（ＰＥＣＶＤ）により成長させたカーボンナノチューブの直径を０．２〜１００ナノメートルの範囲で制御する方法に関する。この方法は、触媒被覆した基板をＣＶＤ成長反応器に導入するステップと、反応器室温度を所望の成長温度まで上昇させるステップと、カーボン含有前駆体を含む反応性ガスを触媒上に流すステップと、制御圧力または制御流量あるいはその両方を反応器中で設定するステップと、制御ガス流の場合にはカーボンナノチューブの直径を制御するためにカーボン含有前駆体のガス流を調節するステップと、または制御圧力の場合にはカーボンナノチューブの直径を制御するためにガス圧を調節するステップと、あるいはカーボンナノチューブの直径を制御するためにカーボン含有前駆体の制御ガス流および反応器中の制御圧力の両方の場合にはカーボン含有前駆体のガス流を調節するステップと反応器中の圧力を調節するステップの両方を含む。
【００２８】
本発明のさらなる局面は、好ましい実施形態によれば、上記で開示されたプロセスにより良好に調整された直径および起点を有するＳＷＮＴまたはＳＷＮＴのアレイの製造に関し、ここでＳＷＮＴは電界効果トランジスタのチャネルを形成する。
【００２９】
本発明のさらなる局面は、好ましい実施形態によれば、上記で開示されたプロセスにより得られるＣＶＤまたはＰＥＣＶＤ成長カーボンナノチューブである。
【００３０】
本発明は、好ましい実施形態によれば、上記で開示されたプロセスにより得られる電界効果トランジスタのチャネルを形成するＳＷＮＴまたはＳＷＮＴのアレイに関する。
【００３１】
第３の局面によれば、本発明は、触媒の皮膜を堆積させるステップと、触媒の皮膜をリソグラフィによってパターニングするステップと、リソグラフィックパターンにより画定された不要な触媒を除去するステップと、ナノチューブ成長に用いられる反応器中のガスの滞留時間を制御することにより０．２ナノメートル〜１００ナノメートルの範囲の十分に制御された直径を有するナノチューブを成長させるステップとを含むプロセスにより形成されるリソグラフィによって画定された起点を有する単独のＣＮＴまたはＣＮＴのアレイを含む構造を提供する。
【００３２】
１つの実施形態において、触媒は、Ｆｅ、Ｍｏ、Ｃｏ、Ｎｉ、Ｔｉ、Ｃｒ、Ｒｕ、Ｗ、Ｍｎ、Ｒｅ、Ｒｈ、Ｐｄ、Ｖまたはそれらの合金から成る群から選ばれる少なくとも１種を含む。
【００３３】
第４の実施形態によれば、本発明は、触媒の皮膜を堆積させるステップと、ソース領域またはドレイン領域あるいはその両方にのみ触媒を設けるために触媒の皮膜をリソグラフィによってパターニングするステップと、リソグラフィックパターンにより画定されたチャネル領域から不要な触媒を除去するステップと、ナノチューブを成長させるために用いられる反応器中のガスの滞留時間を制御することにより０．２ナノメートル〜１００ナノメートルの範囲の十分に制御された直径を有するナノチューブを成長させるステップとを含み、チャネル領域はソース領域からドレイン領域まで延びるプロセスにより得られるソース領域およびドレイン領域ならびにソース領域とドレイン領域との間に位置するチャネル領域を含むＦＥＴ（電界効果トランジスタ）を提供する。
【００３４】
好ましくは、触媒の皮膜は薄膜である。
【００３５】
第５の実施形態によれば、第４の局面によるＦＥＴを１つ以上含む集積回路が提供される。
【００３６】
当然のことながら、本発明は、その他の種々の実施形態が可能であり、本発明のいくつかの詳細は、本発明から逸脱することなく様々な明らかな点で変更が可能である。従って、説明は、本質的に例示的なものであって制限的なものではないと見なされるべきである。
【００３７】
本発明の好ましい実施形態を、単に例示として、以下の図面を参照し説明する。
【発明を実施するための最良の形態】
【００３８】
本発明は、好ましい実施形態によれば、ＣＶＤまたはＰＥＣＶＤ成長条件を用いてＳＷＮＴの直径を制御することを可能にする。本発明は、好ましくは、触媒粒子のサイズよりも小さい直径を有するＳＷＮＴを製造することを可能にする。
【００３９】
本発明者らは、反応器室中のカーボン含有前駆体の滞留時間ｔｒがｄｃｎｔに対して強い影響を有することを発見した。より短い滞留時間は、より小さい直径を有するチューブという結果になり、ｄｃｎｔはｔｒを調節することにより調整できる。ｔｒは、総流量、成長圧力またはその両方を調節することによって制御できるので、この方法により、触媒調製およびカーボンナノチューブ直径の制御が大いに簡略化される。
【００４０】
好ましい実施形態によれば、成長圧力または流量あるいはその両方によるなどによってカーボンナノチューブ直径を制御することにより、触媒粒径に対する制約が緩和される。流量および成長圧力により滞留時間を用いて直径を制御できることは重要な利点である。なぜならば、触媒粒径と比較してこれらのパラメータを制御することはずっと容易だからである。従って、本発明は、好ましい実施形態に従い、触媒調製を大幅に簡略化し回路用途のためのカーボンナノチューブ組込みを容易にする。（ａ）触媒粒径の制御が正確さに欠け（ｂ）触媒粒径が大きいためにＳＷＮＴ成長には不適と考えられてきた触媒系を今や利用することができる。
【００４１】
適切な触媒としては、Ｆｅ、Ｍｏ、Ｃｏ、Ｎｉ、Ｔｉ、Ｃｒ、Ｒｕ、Ｍｎ、Ｒｅ、Ｒｈ、Ｐｄ、Ｖまたはそれらの合金を含む遷移金属の群が含まれる。触媒粒子の正確なサイズ制御が必要とされないので、種々の溶液堆積、または物理気相堆積により堆積された種々の触媒系をＣＮＴ成長のために利用できる。例えば、触媒は、（ａ）サイズが一般的に０．５〜３０ナノメートルの範囲にある触媒のナノ粒子を形成する成長温度で凝集する薄い金属皮膜（１〜２ナノメートル厚さ程度）の形、（ｂ）リソグラフィによって画定された形または（ｃ）多孔質アルミナまたはシリカなどの適切な支持構造体中に埋め込まれた形で堆積されてもよい。所望レベルのサイズ制御を達成するためのどのような他の手法も使用し得る。
【００４２】
触媒は次に、カーボン含有前駆体を用いてカーボンナノチューブ成長を開始する前に、適切な環境中で所望の成長温度まで加温される。成長温度は、一般的には４００〜１２００℃であり、より一般的には５００〜１０００℃である。
【００４３】
適切なカーボン含有前駆体としては、脂肪族炭化水素、芳香族炭化水素、カルボニル、ハロゲン化炭化水素、シリル化炭化水素、アルコール、エーテル、アルデヒド、ケトン、酸、フェノール、エステル、アミン、アルキルニトリル、チオエーテル、シアネート、ニトロアルキル、アルキルナイトレート、または上記のうち１種以上の混合物あるいはその両方が含まれ、より一般的には、メタン、エタン、プロパン、ブタン、エチレン、アセチレン、一酸化炭素、ベンゼンおよびメチルシランが含まれるが、これらに限定されない。ＣＮＴ成長において重要な役割を果たす水素およびアンモニアなどの他の反応性ガスも導入し得る。また、アルゴン、窒素およびヘリウムなどのキャリアガスを導入し得る。
【００４４】
カーボン含有前駆体の滞留時間は、流量または成長圧力あるいはその両方により制御し得る。ガス流量または成長圧力あるいはその両方を調節することにより滞留時間を調節することにより、カーボンナノチューブの直径を制御し得る。
【００４５】
滞留時間は一般的には、１分〜２０分であり、より一般的には１．２分〜１０分である。ガス流量は一般的には、１ｓｃｃｍ〜１０４ｓｃｃｍであり、より一般的には２０ｓｃｃｍ〜２０００ｓｃｃｍである。成長圧力は一般的には、１ｍＴｏｒｒ〜７６０Ｔｏｒｒであり、より一般的には１Ｔｏｒｒ〜７６０Ｔｏｒｒである。
【００４６】
カーボンナノチューブの直径は一般的には、０．５〜１００ナノメートルであり、より一般的には０．８〜５０ナノメートルであり、さらに一般的には１〜５ナノメートルである。直径のサイズ分布は一般的には、０．３〜５ナノメートルであり、より一般的には０．５〜１．５ナノメートルである。
【００４７】
本発明の好ましい実施形態による皮膜は、マスクを通して堆積させたり、リソグラフィによって画定された触媒アイランド（＞２０ナノメートル直径）から小さい直径（＜５ナノメートル）を有するＣＮＴの成長を可能にする従来のリソグラフィ手法を用いてパターニングできる。従って、ナノチューブがチャネルを形成するＦＥＴ用途において、このような技術を用いることにより、制御的手法でチューブのアレイを容易に成長させることができる。加えて、この方法は、所与の触媒粒径分布を有する触媒系についてｄｃｎｔの分布をさらに狭くするために用いることができる。
【００４８】
以下の非限定的な実施例は、例示の目的で提示される。
【実施例１】
【００４９】
この例は、ナノチューブ直径に対する流量の効果を実証する。
【００５０】
Ｆｅ／Ｍｏナノ粒子を含浸させたアルミナケイ酸塩マトリックスを含む触媒を、水素ガス環境中で９００℃まで加熱する。９００℃で、アルゴン（Ａｒ）で希釈されたメタンを、反応器室を通して触媒上を流す。図１は、メタン流量が９００ｓｃｃｍでアルゴン流がない（約６．５分の滞留時間ｔｒに対応）場合の、大気圧で成長させたカーボンナノチューブの走査電子顕微鏡写真を示す。これらの成長条件では、約３０ナノメートル程度の直径を有する比較的厚いカーボンナノチューブという結果になった。図２は、メタン流量が９００ｓｃｃｍでアルゴン流量が１０００ｓｃｃｍ（ｔｒ約３分に対応）で成長させたカーボンナノチューブの走査電子顕微鏡写真を示す。総流量が増大したことにより、メタンの滞留時間が短くない、電子顕微鏡写真から測った値がｄＣＮＴ＜１０ナノメートルであるより薄いチューブが得られるという結果になった。Ａｒの方を５０００ｓｃｃｍ（ｔｒ約１分）へ増大させると、ＣＮＴ成長という結果にはまったくならなかった。流量の増大に伴ってＣＮＴ直径が減少することから、流量の制御によりｄＣＮＴを調節できることがわかる。
【実施形態２】
【００５１】
この例は、ＣＮＴ直径に対する成長圧力の効果を実証する。厚さ２ナノメートルのパターニングされたＦｅ皮膜を含む触媒を、水素ガス環境中で９５０℃の成長温度まで加熱する。図３−図４は、ＣＮＴ直径に対する成長圧力の効果を例示する。図３は、８０Ｔｏｒｒおよび１００ｓｃｃｍ（ｔｒ約６分）のメタン流で成長させたＣＮＴの走査電子顕微鏡写真を示すのに対して、図４は、同じメタン流量（ｔｒ約３分）で４０ｔｏｒｒで成長させたＣＮＴの原子間力顕微鏡画像を示す。成長圧力を低くすると、非常に小さい直径を有するＣＮＴが得られる結果になることがはっきりとわかる。４０ｔｏｒｒでの成長の場合にｄＣＮＴ＝２．５±１．５ナノメートルであるのに対して、８０ｔｏｒｒの成長圧力の場合にＣＮＴ直径はずっと大きい（５０ナノメートル程度）。
【００５２】
＜１ナノメートル直径から５０ナノメートルまたはそれ以上までチューブ直径を制御するために滞留時間を用い得ることが上記から明らかである。図４に示されるように、この手法を用いて狭い分布（＜１．５ナノメートル）を有するチューブを製造することも可能である。
【００５３】
好ましい実施形態に従うカーボンナノチューブは、薄い金属皮膜を用いて完全な一体型の構造中で用いることができる。図５は、適切な基板１０の断面を示しており、この基板は、例えば、ケイ素、酸化ケイ素、ゲルマニウム、ケイ素とゲルマニウムとの合金、炭化ケイ素、ＩＩＩ−Ｖ半導体、窒化ケイ素、石英、サファイア、酸化ベリリウム、および窒化アルミニウム、金属または金属窒化物のような他の半導体、他の絶縁体、導体とすることができる。Ｆｅ、Ｍｏ、Ｃｏ、Ｎｉ、Ｔｉ、Ｃｒ、Ｒｕ、Ｗ、Ｍｎ、Ｒｅ、Ｒｈ、Ｐｄ、Ｖまたはそれらの合金を含む遷移金属のような金属触媒の薄膜（０．５〜３０ナノメートル）が次に、化学気相堆積、原子層堆積、化学溶液堆積、物理気相堆積、分子線ｂｅａｎエピタキシ、金属蒸着、スパッタリングまたは電気めっきなどの適切な手法を用いて基板上に堆積される。触媒は、パターニングされた多孔質構造体内で調製してもよい。
【００５４】
図６は、基板上に堆積された薄い金属皮膜２０の断面を示す。薄い金属皮膜は次に、任意のリソグラフィ手法、例えば電子ビーム、光学ディップペン、マイクロインプリント等を用いてパターニングされる。不要な触媒は、触媒アイランドの寸法が一般的には約１００ナノメートル以下となるように、剥離プロセスかエッチングによって除去され得る。
【００５５】
図７および図８は、上述の方法を用いてパターニングされた基板の断面図および平面図を示す。各触媒アイランドは、ＣＮＴのための核形成中心の役割を果たす。ＣＮＴは、文献［例えば、Ｊｏｓｅｌｅｖｉｃｈ，“Ｖｅｃｔｏｒｉａｌ  Ｇｒｏｗｔｈ  ｏｆ  Ｍｅｔａｌｌｉｃ  ａｎｄ  Ｓｅｍｉｃｏｎｄｕｃｔｉｎｇ  Ｓｅｎｇｌｅ−Ｗａｌｌ  Ｃａｒｂｏｎ  Ｎａｎｏｔｕｂｅｓ”，ＮａｎｏＬｅｔｔｅｒｓ，２（２００２）ｐｐ．１１３７−１１４１参照］に記載されているように、電界または流れ方向を用いて、成長の間に配向させることができる。
【００５６】
図９は、整列されたＣＮＴ４０の成長後の最終構造体５０の平面図を示す。このように、この構造体は、リソグラフィによって画定された基点および良好に調整された直径を有するＣＮＴのアレイを含む。このように形成されたＣＮＴのアレイは、高駆動電流用のＣＮＴベースのＦＥＴのチャネルとして用いることができる。
【００５７】
触媒粒径とは無関係に、ガス流または圧力あるいはその両方などによってＣＶＤ反応器中での滞留時間を制御することによりカーボンナノチューブの直径を制御するための方法が記載および例示されている。このプロセスは、触媒調製および成長に関して重要な利点を提供する。狭い触媒粒径を有する触媒系と共に用いれば、非常に狭い直径分布を有するカーボンナノチューブを得ることができる。良好に定められた直径およびリソグラフィによって画定された基点を有するＣＮＴのアレイを含む新規な構造体を形成するための方法も上記に記載されている。この構造体は、ＣＮＴベースのＦＥＴのチャネル領域を形成するのに適する。
【００５８】
本発明を例示的に説明してきたが、当然のことながら用いられた専門用語は本質的に、限定的ではなく説明的な語として用いられている。さらに、本発明をいくつかの好ましい実施形態について説明してきたが、当業者がこれらの教示を本発明の他の考えられる変型に容易に応用することは当然あり得る。また、添付の特許請求の範囲は、代替的実施形態を含んでいるものと解釈すべきものである。
【００５９】
本明細書中で引用されたすべての刊行物および特許出願は参照により、あたかも各個別の刊行物または特許出願が参照により組み込まれるように具体的かつ個別に指示されるかのように、本明細書に組み込まれる。
【図面の簡単な説明】
【００６０】
【図１】本発明の好ましい実施形態に従い、同一の触媒を用いるが、異なるガス流を用いて大気圧で成長させたＣＮＴの走査電子顕微鏡画像を示す。（より高いガス流が比較的薄いチューブという結果になることを示す）。
【図２】本発明の好ましい実施形態に従い、同一の触媒を用いるが、異なるガス流を用いて大気圧で成長させたＣＮＴの走査電子顕微鏡画像を示す。（より低いガス流が比較的厚いチューブという結果になることを示す）。
【図３】本発明の好ましい実施形態による、ＣＮＴ直径に対する成長圧力の効果を例示する。（８０Ｔｏｒｒで成長させたＣＮＴの走査電子顕微鏡写真を示す）。
【図４】本発明の好ましい実施形態による、ＣＮＴ直径に対する成長圧力の効果を例示する。（４０Ｔｏｒｒで同一の触媒（厚さ２ｍｍのＦｅ皮膜）を用いて成長させたＣＮＴの原子間力顕微鏡画像を示す）。
【図５】本発明の好ましい実施形態による、開始基板の断面の概略表示である。
【図６】本発明の好ましい実施形態による、薄い触媒皮膜を有する開始基板の断面の概略表示である。
【図７】本発明の好ましい実施形態による、パターニングされた触媒アイランドを有する基板の断面図を示す。
【図８】本発明の好ましい実施形態による、パターニングされた触媒アイランドを有する基板の平面図を示す。
【図９】本発明の好ましい実施形態による、カーボンナノチューブ成長後の、パターニングされた触媒アイランドを有する基板の平面図を示す。
【図１】
2007509027.tif 000002
【図２】
2007509027.tif 000003
【図３】
2007509027.tif 000004
【図４】
2007509027.tif 000005
【図５】
2007509027.tif 000006
【図６】
2007509027.tif 000007
【図７】
2007509027.tif 000008
【図８】
2007509027.tif 000009
【図９】
2007509027.tif 000010
【国際調査報告】
2007509027.tif 000011
2007509027.tif 000012
2007509027.tif 000013